하 기 의 실시 예 또는 비교 예의 열 가소 성 수지 또는 중합체 조성물 을 사용 하 여 , 사출 성형기 에 의해 소정 의 실린더 온도 및 금형 온도 에서 길 이 110 mm , 폭 110 mm , 두께 2 . 0 mm 의 시험편 을 성형 하 고 , 그 도장 성 을 JIS K 5600 에 준거 하 여 크로스 컷 법 의 조건 에서 평가 하 였 다 . 도료 로서 합성 수지 제 에나멜 도료 ( A - 007 ; 아사히 펜 사 제조 ) 를 사용 하 고 , 도포 막 을 관통 하 여 소지 에 도달 하 는 크로스 컷 형상 의 칼집 을 넣 고 ( 가로세로 2 mm 로 25 메시 ) , 이것 에 셀로판 테이프 를 부착 시켜 , 떼 어 낸 후 에 소지 상 에 남 아 있 는 메시 수 를 계수 함 으로써 평가 하 였 다 .